(57)【要約】【課題】  有機蛍光体の分散性が高く、蛍光層の局所的劣化を抑制するマトリクスを備えることにより、高発光効率長寿命であるLED照明装置を提供すること。【解決手段】  本発明に係わるLED照明装置は、LEDチップと、LEDチップ上にあり、有機蛍光体、及び、フッ素系若しくはシアノビフェニル系のネマティック相を備える液晶性化合物を成分とするマトリクスを備える蛍光層と、蛍光層を被覆する透光性被覆材と、を具備することを特徴とする。【選択図】  図２
2005223276.tif 000002
【特許請求の範囲】
【請求項１】
有機蛍光体及びフッ素系若しくはシアノビフェニル系のネマティック相を有する液晶性化合物を成分とするマトリクスを備える蛍光層と、
前記蛍光層下面に備わるLEDチップと、
前記蛍光層を被覆する透光性被覆材と、
を具備することを特徴とするLED照明装置。
【請求項２】
前記液晶性化合物は、フッ素系であり、その△ｎは0.20以下であることを特徴とする請求項１記載のLED照明装置。
【請求項３】
前記有機蛍光体は、希土類錯体であることを特徴とする請求項１乃至２いずれか記載のLED照明装置。
【請求項４】
前記希土類錯体は、式（１）若しくは式（２）に示す配位子の内少なくとも１つ及び式（３）に示す配位子を備えるＥｕ希土類錯体であることを特徴とする請求項３記載のLED照明装置。
【化１】
2005223276.tif 000021
（式（１）中、Ｒ１、Ｒ２及びＲ３は、夫々炭素数２０以下であり、アルキル基、アルコキシ基、フェニル基、置換フェニル基、フェノキシ基又は置換フェノキシ基から選択される。）
【化２】
2005223276.tif 000022
（式（２）中、R４、R５、R６及びR７は、夫々炭素数２０以下であり、アルキル基、アルコキシ基、フェニル基、置換フェニル基、フェノキシ基又は置換フェノキシ基から選択され、nは１以上20以下の整数である。）
【化３】
2005223276.tif 000023
（式（３）中、Ｒ８及びＲ９は、夫々炭素数２０以下であり、アルキル基、アルコキシ基、フェニル基、置換フェニル基、フェノキシ基又は置換フェノキシ基から選択され、Ｘは、Ｈ、Ｄ、F又はアルキル基から選択される。）
【請求項５】
前記Ｅｕ希土類錯体は、式（１）に示す配位子の２つ若しくは式（２）に示す配位子の１つ及び式（３）に示す配位子の３つを備えることを特徴とする請求項４記載のLED照明装置。
【請求項６】
前記Ｅｕ希土類錯体は、式（１）（ただし、式（１）中、一方の配位子の有するＲ１、Ｒ２及びＲ３は、フェニル基又は置換フェニル基から選択され、他方の配位子の有するＲ１、Ｒ２及びＲ３は、アルキル基である。）に示す配位子の２つ及び式（３）（ただし、式（３）中、Ｒ８は、パーフルオロアルキル基であり、Ｒ９は、アルキル基であり、Ｘは、Ｈ、Ｄ又はFから選択される。）に示す配位子の３つを備えることを特徴とする請求項５記載のLED照明装置。
【請求項７】
前記Ｅｕ希土類錯体は、式（２）（ただし、式（２）中、R４、R５、R６及びR７は、アルキル基、フェニル基又は置換フェニル基から選択される。）に示す配位子の１つ及び式（３）（ただし、式（３）中、Ｒ８は、パーフルオロアルキル基であり、Ｒ９は、アルキル基であり、Ｘは、Ｈ、Ｄ又はFから選択される。）に示す配位子の３つを備えることを特徴とする請求項５記載のLED照明装置。
【請求項８】
前記有機蛍光体は、平均分子量5000以上300000以下の式（４）に示すポリマー蛍光体であることを特徴とする請求項１乃至２いずれか記載のLED照明装置。
【化４】
2005223276.tif 000024
（式（４）中、Ｒ１０、Ｒ１１、Ｒ１２及びＲ１３は、アルキル基又はアルコキシ基から選択され、Ａ及びＢは、シアノ基又はアルキル基から選択され、ｍは自然数である。）
【請求項９】
前記有機蛍光体は、平均分子量5000以上300000以下の式（５）に示すポリマー蛍光体であることを特徴とする請求項１乃至２いずれか記載のLED照明装置。
【化５】
2005223276.tif 000025
（式（５）中、Ｒ１4及びＲ１5は、アルキル基、アルコキシ基、フェニル基又は置換フェニル基から選択され、Ｃは芳香族基であり、ｌは自然数である。）
【発明の詳細な説明】
【技術分野】
【０００１】
本発明は、有機蛍光体を備えるLED照明装置に関する。
【背景技術】
【０００２】
現在、希土類蛍光錯体やポリマー蛍光体等の有機物を蛍光体に用いたLED（発光ダイオード）照明装置は、高光度材料として期待され、研究開発が盛んである。このLED照明装置の最大の特徴である蛍光層は、マトリクスとマトリクス中に分散された有機蛍光体により構成される。このLED照明装置においては、LEDチップから発光された光は、有機蛍光体によって異なる波長の光へと変換し、発光する仕組みを採る。
【０００３】
マトリクスは、透光性、光化学的安定性の他、酸素遮断性、疎水性等の特性を求められる。現在、これらの特性を備えるマトリクスとして、フッ素系ポリマーが有望視されている。
【０００４】
しかし、フッ素系ポリマーは、有機蛍光体の分散性が低いことにより光散乱が生じるため、LED照明装置の発光効率を低下させるという問題が生じていた。
【０００５】
これを解決するために、マトリクスであるポリマーの重合合成を有機蛍光体存在下で行うことにより、有機蛍光体の分散性を向上させることが試みられた（特許文献１参照。）。しかし、この方法による重合合成は、単純な構造を備えるポリエステルやポリアミド等のポリマーに限定され、これらのマトリクスは酸素遮断性、疎水性等の機能が低く、LED照明装置の寿命を低下させていた。また、この方法は重合反応において安定である有機蛍光体に限定され、汎用性に欠けるという問題もある。
【０００６】
一方、マトリクスの粘度が高いため、蛍光層形成時において、蛍光層に空隙が生じるという問題があった。蛍光層の空隙は、光散乱の要因となるため、LED照明装置の発光効率を低下させる。特に、LEDチップ近傍の有機蛍光体は、蛍光層全体の発光に対する影響が大きい一方で、同箇所は強い光と熱に晒される。このため、同箇所は劣化しやすく、経時的に大きな空隙が生じ、LED照明装置の寿命を低下させていた。
【０００７】
これを解決するには、マトリクスの粘度を低下させ、流動性を高めることが考えられるが、現状マトリクスとして用いられるポリマーの中で、マトリクスとしての特性を損なうことなく流動性を備えるポリマーはなかった。
【特許文献１】特開2001-279236公報
【発明の開示】
【発明が解決しようとする課題】
【０００８】
本発明は、上記事情を鑑みて、有機蛍光体の分散性が高く、流動性の高いマトリクスを備えることにより、高発光効率長寿命であるLED照明装置を提供することを目的とする。
【課題を解決するための手段】
【０００９】
本発明によるLED照明装置は、有機蛍光体及びフッ素系若しくはシアノビフェニル系のネマティック相を有する液晶性化合物を成分とするマトリクスを備える蛍光層と、蛍光層下面に備わるLEDチップと、蛍光層を被覆する透光性被覆材と、を具備することを特徴とする。
【発明の効果】
【００１０】
本発明によれば、有機蛍光体の分散性が高く、流動性の高いマトリクスを備えることにより、高発光効率長寿命であるLED照明装置を提供することができる。
【発明を実施するための最良の形態】
【００１１】
本実施の形態に係わるLED照明装置の一例として、図１を参照して説明する。図１は、本実施の形態に係わる表面実装型LED照明装置の断面図である。
【００１２】
基体１は凹状であり、基体１の上面は板状の透光性被覆材８により覆われる。この凹状の基体１と板状の透光性被覆材８により囲まれた部分が蛍光層７である。この蛍光層７の下面には、LEDチップ６が備えられている。第１のワイヤ４は、LEDチップ６の上部と第１の電極２の蛍光層７の下面部分に接続する。第２のワイヤ５は、LEDチップ６の下部と第２の電極３の蛍光層７の下面部分に接続する。第１の電極２は、蛍光層７下面左側から、基体１の側面を通り、基体１の下面へと逆コの字型を形成し、第２の電極３は、蛍光層７下面右側から、基体１の側面を通り、基体１の下面へとコの字型を形成する。
【００１３】
本実施の形態のLED照明装置は、LEDチップ６により、電気を光に直接変換した後、蛍光層７の有機蛍光体により、光を異なる波長の光に変換し、発光する仕組みを採る。
【００１４】
なお、図１においては、表面実装型LED照明装置を用いて説明したが、無論、砲弾型LED照明装置等にも本実施の形態は適用可能である。
【００１５】
以下、蛍光層７と、LEDチップ６と、透光性被覆材８について詳細に説明する。
【００１６】
１）蛍光層７
蛍光層は、少なくとも、マトリクスと有機蛍光体を備える。以下、夫々説明する。
【００１７】
１ａ）マトリクス
本実施の形態のマトリクスは、フッ素系若しくはシアノビフェニル系のネマティック相を有する液晶性化合物を成分とすることを特徴とする。
【００１８】
液晶性化合物は、細長い分子が整列する構造を採るため隙間のない界面を備え、ポリマーは、長鎖構造を採るため隙間の多い界面を備える。このため、液晶性化合物は、ポリマーに比して、酸素分子や水分子のマトリクスへの進入を防ぐことが可能であり、酸素遮断性及び疎水性を向上できる。
【００１９】
ネマティック相を備える液晶性化合物は、低粘度であり、流動性を備える。このため、蛍光層の局所的劣化を低減できる。また、蛍光層形成時における空隙の発生を抑制し、光散乱を抑制する。なお、流動性は、加熱することにより得られる特性であってもよい。その場合、LED照明装置が劣化しない温度以下で加熱することにより、一端低下したLED照明装置の光度を向上させることが可能である。
【００２０】
また、ネマティック相を備える液晶性化合物は、小さい△ｎ（屈折率異方性）を有することが多く、光散乱を低減できる。
【００２１】
なお、ネマティック相以外液晶性化合物、例えば、スメクティック相を備える液晶性化合物は、粘度が高いため、本実施の形態のマトリクスに用いることはできない。また、コレステリック相を備える液晶性化合物は、低い△ｎを有することが困難であるため、本実施の形態のマトリクスに用いることはできない。
【００２２】
フッ素基及びシアノビフェニル基は、有機蛍光体の分散性を高めるため、光散乱を低減
できる。また、フッ素基及びシアノビフェニル基は、水分子と反発するため、疎水性を向上できる。
【００２３】
以上から、本実施の形態のマトリクスは、光散乱を低減し、高発光効率のLED照明装置を提供でき、また、流動性、高い酸素遮断性及び高い疎水性を備えるため長寿命のLED照明装置を提供できる。
【００２４】
フッ素系の液晶性化合物は、シアノビフェニル系の液晶性化合物に比して、高い疎水性を備えるため好ましい。また、フッ素系の液晶化合物は、比較的小さい△ｎを有するため好ましい。
【００２５】
液晶性化合物の物性は、以下のものが好ましい。
【００２６】
特に、△ｎは、小である方が好ましく、0.20以下であることにより、光散乱を低減し、高発光効率のLED照明装置を提供できる。
【００２７】
その他、ＮＩ相転移点（ネマティックアイソトロピック相転移点）は、70℃以上であると好ましい。これより、LED照明装置の発熱によるネマティック相のアイソトロピック相への相転移現象、すなわち分子の整列状態から乱雑状態の分子への変化を抑制し、上述した液晶性化合物に起因する性能を維持できる。
【００２８】
また、ε//（液晶性化合物の分子軸に対して平行方向の誘電率）は、6以上であることにより、有機蛍光体の分散性の向上に寄与する。
【００２９】
本実施の形態のマトリクスの具体例を挙げる。フッ素系のネマティック相を有する液晶性化合物として、式（６）、式（７）、式（８）等が挙げられる。シアノビフェニル系のネマティック相を有する液晶性化合物として、後述する実施例に用いた式（１５ａ）、式（１５ｂ）、式（１５ｃ）、式（１５ｄ）等が挙げられる。
【００３０】
【化１】
2005223276.tif 000003
【００３１】
【化２】
2005223276.tif 000004
【００３２】
【化３】
2005223276.tif 000005
【００３３】
なお、本実施の形態のマトリクスは、そのマトリクスの特性を損なわない範囲で溶剤、分散剤等の添加剤を混入させても良い。
【００３４】
１ｂ）有機蛍光体
本実施の形態に用いる有機蛍光体は希土類錯体又はポリマー蛍光体である。
【００３５】
まず、希土類錯体について説明する。
【００３６】
希土類錯体は、高い極性を備える本実施の形態のマトリクスに対して分散性が高い。また、希土類錯体は、水との反応性や光酸化反応性が高いため、高い疎水性と高い酸素遮断性を備える本実施の形態のマトリクスは特に有効である。なお、希土類錯体は、発光波長が一定であり、マトリクスや濃度等により、変化しない。この特性は、汎用性が高く、数種類の蛍光体を混在させ、白色LED照明装置を作成する場合等に好ましい。また、希土類錯体はＵＶ耐性が高いため、発光波長が近紫外光であるLEDチップを用いた場合に好ましい。
【００３７】
以後、Ｅｕ希土類錯体について説明する。
【００３８】
Ｅｕ希土類錯体は、赤色の発光波長616nmを備える。これをＲ、Ｇ、Ｂの蛍光体を備える白色ＬＥＤにおいて、Ｒの蛍光体として用いた場合、従来の無機物白色ＬＥＤに比して、赤色の演色性を向上させることができるため好ましい。
【００３９】
本実施の形態のＥｕ希土類錯体は、式（１）若しくは式（２）に示す配位子の内少なくとも１つ及び式（３）に示す配位子を備えることを特徴とする。なお、式（１）に示す配位子が複数の場合、式（１）に示す配位子は同一であってもよいし異なっていても良い。これは、式（２）及び式（３）に示す配位子についても同様である。
【００４０】
【化４】
2005223276.tif 000006
【００４１】
（式（１）中、Ｒ１、Ｒ２及びＲ３は、夫々炭素数２０以下であり、アルキル基、アルコキシ基、フェニル基、置換フェニル基、フェノキシ基又は置換フェノキシ基から選択される。）
【００４２】
【化５】
2005223276.tif 000007
【００４３】
（式（２）中、R４、R５、R６及びR７は、夫々炭素数２０以下であり、アルキル基、アルコキシ基、フェニル基、置換フェニル基、フェノキシ基又は置換フェノキシ基から選択され、nは１以上20以下の整数である。）
【００４４】
【化６】
2005223276.tif 000008
【００４５】
（式（３）中、Ｒ８及びＲ９は、夫々炭素数２０以下であり、アルキル基、アルコキシ基、フェニル基、置換フェニル基、フェノキシ基又は置換フェノキシ基から選択され、Ｘは、Ｈ、Ｄ、F又はアルキル基から選択される。）
このようなＥｕ希土類錯体は、高い発光強度を備える。なお、炭素数が２０より大きいと、Ｅｕ希土類錯体のマトリクスへの溶解性が低下する恐れが大きい。
【００４６】
ｎは、2以上4以下が好ましい。これにより、Ｅｕ希土類錯体の合成が容易となる。
【００４７】
Ｘは、Ｄ又はＦであると、Ｃ―Ｈ結合の振動による発光強度の低下を抑制する効果がある。また、Ｘは、アルキル基であると、活性部位であるＸのＨへの置換反応を抑制する効果がある。
【００４８】
また、Ｅｕ希土類錯体は、式（１）に示す配位子の２つ若しくは式（２）に示す配位子の１つ及び式（３）に示す配位子の３つを備えると好ましい。
【００４９】
このようなＥｕ希土類錯体は、配位子場の非対称性に優れる。これにより、禁制遷移が増大するため、Ｅｕ希土類錯体の分子吸光係数が向上し、発光強度をさらに高める。また、Ｅｕ希土類錯体の非対称性が高まることにより、Ｅｕ希土類錯体の結晶化を抑制するため、Ｅｕ希土類錯体の分散性がさらに高まる。
【００５０】
さらに、Ｅｕ希土類錯体は、式（１）（ただし、式（１）中、一方の配位子の有するＲ１、Ｒ２及びＲ３は、フェニル基又は置換フェニル基から選択され、他方の配位子の有するＲ１、Ｒ２及びＲ３は、アルキル基である。）に示す配位子の２つ及び式（３）（ただし、式（３）中、Ｒ８は、パーフルオロアルキル基であり、Ｒ９は、アルキル基であり、Ｘは、Ｈ、Ｄ又はFから選択される。）に示す配位子の３つを備えると好ましい。
【００５１】
式（１）に示す配位子の２つが異なるものであることにより、Ｅｕ希土類錯体は、さらに配位子場の非対称性が向上する。これにより、このEu希土類錯体は、さらに、高発光強度化しマトリクスに対する分散性が向上する。
【００５２】
また、Ｅｕ希土類錯体は、式（２）（ただし、式（２）中、R４、R５、R６及びR７は、
アルキル基、フェニル基又は置換フェニル基から選択される。）に示す配位子の１つ及び式（３）（ただし、式（３）中、Ｒ８は、パーフルオロアルキル基であり、Ｒ９は、アルキル基であり、Ｘは、Ｈ、Ｄ又はFから選択される。）に示す配位子の３つを備えると好ましい。
【００５３】
式（２）に示すビスホスフィンオキシドは、二座配位子であるためＥｕ希土類錯体の安定性が増し、LED照明装置を長寿命化に寄与する。また、R４、R５、R６及びR７が上述した置換基であることにより、Eu希土類錯体は高発光強度化する。
【００５４】
次に、ポリマー蛍光体について説明する。
【００５５】
ポリマー蛍光体は、耐水性及び耐熱性が高く、発光波長の範囲が広いため、高い発光強度を備える。その発光波長は可変であり、濃度やマトリクスにより変化する。そのため、視感反射率曲線において、高い感度を持つ波長に発光波長を調整することにより、高発光強度とすることができる。
【００５６】
ポリマー蛍光体の平均分子量は、5000以上300000以下が好ましい。平均分子量が5000以上であることにより、ポリマー蛍光体の安定性が高まり、300000以下であることにより、ポリマー蛍光体のマトリクスへの分散性が高まる。
【００５７】
平均分子量5000以上300000以下の式（４）に示すポリマー蛍光体は、発光波長の範囲が特に広い点で好ましい。なお、Ｒ１０、Ｒ１１、Ｒ１２及びＲ１３は、同一であってもよいし異なっていても良い。
【００５８】
【化７】
2005223276.tif 000009
【００５９】
（式（４）中、Ｒ１０、Ｒ１１、Ｒ１２及びＲ１３は、アルキル基又はアルコキシ基から選択され、Ａ及びＢは、シアノ基又はアルキル基から選択され、ｍは自然数である。）
式（４）に示すポリマー蛍光体の発光波長は次のように調整する。Ａ及びＢの結合する炭素の電子密度が大である場合、Ａ及びＢをシアノ基にすることで発光波長が長波長シフトし、アルキル基にすることで発光波長が短波長シフトする。電子密度が小である場合は逆の特徴を示す。なお、Ａ及びＢの結合する炭素の電子密度は、Ｒ１０、Ｒ１１、Ｒ１２及びＲ１３に影響する。
【００６０】
平均分子量5000以上300000以下の式（５）に示すポリマー蛍光体は、上述したポリマー蛍光体に見られる特性をバランス良く兼ね備える点で好ましい。なお、Ｒ１4及びＲ１5は同一であってもよいし異なっていても良く、Cの芳香族基は縮合環でも良いし置換基を有する芳香族基でも良い。
【００６１】
【化８】
2005223276.tif 000010
【００６２】
（式（５）中、Ｒ１4及びＲ１5は、アルキル基、アルコキシ基、フェニル基又は置換フェニル基から選択され、Ｃは芳香族基であり、ｌは自然数である。）
式（５）に示すポリマー蛍光体の発光波長は、Ｃの芳香環が多いほど長波長シフトする。
【００６３】
２）LEDチップ６
LEDチップの発光波長は、有機蛍光体の吸収できる波長であればよい。ただ、本実施の形態の有機蛍光体は、LEDチップの発光波長が近紫外であるときに特に効果を発揮する。
【００６４】
３）透光性被覆材８
透光性被覆材８は、LED照明装置の形状、用途により異なり、御椀状、板状等の形状を採る。
【実施例】
【００６５】
以下、本発明の実施例及び比較例を説明する。
【００６６】
各実施例及び比較例は、表１に示す材料を用いて、後述する方法にて作成した。
【００６７】
【表１】
2005223276.tif 000011
【００６８】
なお、実施例１〜４及び比較例１のEu希土類蛍光錯体は、式（９）に示す化合物を用い
た。
【００６９】
【化９】
2005223276.tif 000012
【００７０】
また、実施例５のEu希土類蛍光錯体は、式（１０）に示す化合物を用いた。
【００７１】
【化１０】
2005223276.tif 000013
【００７２】
また、実施例６及び比較例２のポリマー蛍光体は、式（１１）に示す化合物（平均分子量35000）を用いた。
【００７３】
【化１１】
2005223276.tif 000014
【００７４】
また、実施例７のポリマー蛍光体は、式（１２）に示す化合物（平均分子量10000）を用いた。
【００７５】
【化１２】
2005223276.tif 000015
【００７６】
また、実施例８のポリマー蛍光体は、式（１３）に示す化合物（平均分子量80000）を用いた。
【００７７】
【化１３】
2005223276.tif 000016
【００７８】
また、実施例３の液晶性化合物は、式（１４）に示す化合物を用いた。
【００７９】
【化１４】
2005223276.tif 000017
【００８０】
また、実施例４の液晶性化合物は、式（１５ａ）〜式（１５ｄ）に示す化合物の混合物を用いた。なお、分子量比は、式（１５ａ）：式（１５ｂ）：式（１５ｃ）：式（１５ｄ）＝51：25：16：8である。
【００８１】
【化１５】
2005223276.tif 000018
【００８２】
また、比較例１及び比較例２のフッ素系ポリマーは、式（１６）に示す化合物（平均分子量4000）を用いた。なお、ｋ及びｊは自然数である。
【００８３】
【化１６】
2005223276.tif 000019
【００８４】
実施例１〜５及び比較例１は次に示す方法で作成した。
【００８５】
表１に示すマトリクスに、表１に示すＥｕ希土類錯体を1.5wt％溶解させ、この溶液の雰囲気を窒素ガス置換した。この溶液を蛍光層として備えた、図１に示すLED照明装置（LEDチップ  発光波長395nm，電圧3.43V，電流20mA）を作成した。
【００８６】
実施例６〜８及び比較例２は次に示す方法で作成した。
【００８７】
表１に示すマトリクスに、表１に示すポリマー蛍光体を1.5wt％溶解させ、ガラス転移点以上で約１時間加熱後、静置し、ろ過を行った。この溶液の雰囲気を窒素ガス置換した後、蛍光層として備えた、図１に示すLED照明装置（LEDチップ  発光波長395nm，電圧3.43V，電流20mA）を作成した。
【００８８】
なお、このように蛍光層を調整することで、使用したLEDチップの光を充分に吸収することが可能である。
【００８９】
以上のように作成したLED照明装置について、初期光度、3000ｈ点灯後の光度、さらに3000ｈ点灯後に100℃の加熱処理を１ｈ行った後の光度を測定した。光度測定は20mA, 3.43
V条件にて高精度輝度分光装置（INSTRUMENT SYSTEMS  型番ＣＡＳ１４０Ｂ）を用いて行った。測定結果を表２に示す。（3000ｈ点灯後光度比）＝（3000ｈ点灯後光度）／（初期光度）であり、（100℃１ｈ加熱後光度比）＝（100℃１ｈ加熱後光度）／（初期光度）と
する。なお、光度は有機蛍光体に大きく依存する。このため、マトリクスの性能の比較を容易にするために、このような光度比を算出した。
【００９０】
【表２】
2005223276.tif 000020
【００９１】
表２に示したように、平均的に見て、Ｅｕ希土類蛍光体を備えた実施例１〜５は比較例１に比して、また、ポリマー蛍光体を備えた実施例６〜８は比較例２に比して、初期光度、3000ｈ点灯後光度比及び100℃１ｈ加熱後光度比が高い。
【００９２】
同一化合物の有機蛍光体を備えた実施例及び比較例に注目すると、実施例１〜４は、比較例１に比して、初期光度、3000ｈ点灯後光度比及び100℃１ｈ加熱後光度比が高い。また、実施例６は、比較例２に比して、初期光度及び100℃１ｈ加熱後光度比が高い。
【００９３】
これより、フッ素系若しくはシアノビフェニル系のネマティック相を備える液晶性化合物をマトリクスに用いた本実施例のLED照明装置は、フッ素系ポリマーをマトリクスに用いた本比較例のLED照明装置に比して、高発光効率長寿命であることがわかる。
【００９４】
また、全体的に見て、Ｅｕ希土類錯体を備えた実施例１〜８は、3000ｈ点灯後光度比、100℃１ｈ加熱後光度比より、加熱による光度比向上が顕著であるのに比して、比較例１〜２は、加熱により光度比が低下している。
【００９５】
これより、本実施例のマトリクスは加熱により流動性が顕著となり、蛍光層の局所的劣化を抑制し、LED照明装置の光度が上昇したことがわかる。
【００９６】
また、実施例１〜３は、実施例４に比して初期光度が高い。
【００９７】
これより、△ｎは0.20以下であると、初期光度が高いことがわかる。
【００９８】
また、実施例6〜8は、実施例１〜５に比して、初期光度が高い。
【００９９】
これより、ポリマー蛍光体は、Ｅｕ希土類錯体より発光強度が高いことがわかる。
【０１００】
実施例１〜５の3000ｈ点灯後のLED照明装置の蛍光層について、図２を参照し説明し、比較例１の3000ｈ点灯後のLED照明装置の蛍光層について、図３を参照して説明する。なお、蛍光層以外の基体１、LEDチップ６、透光性被覆材８等については、図１と同様である。
【０１０１】
図２に示すように、実施例１〜５の蛍光層は、希土類錯体９はフッ素系若しくはシアノ
ビフェニル系のネマティック相を備える液晶性化合物１０への分散性が良く、蛍光層の劣化による空隙も生じていない。
【０１０２】
それに対し、図３に示すように、比較例１の蛍光層は、LEDチップ６近傍に大きな空隙１２があり、LED照明装置形成時に生じた小さな空隙１２も各所の点在している。また、希土類錯体９はフッ素系ポリマー１１への分散性が悪く、偏析している。
【０１０３】
以上、本発明の実施の形態を説明したが、本発明はこれらに限られず、特許請求の範囲に記載の発明の要旨の範疇において様々に変更可能である。また、本発明は、実施段階ではその要旨を逸脱しない範囲で種々に変形することが可能である。さらに、上記実施形態に開示されている複数の構成要素を適宜組み合わせることにより種々の発明を形成できる。
【図面の簡単な説明】
【０１０４】
【図１】本発明の実施の形態に係わる表面実装型LED照明装置を説明するための断面図。
【図２】本発明の実施例の3000ｈ点灯後の蛍光層を説明するための断面模式図。
【図３】本発明の比較例の3000ｈ点灯後の蛍光層を説明するための断面模式図。
【符号の説明】
【０１０５】
１  基体
２  第１の電極
３  第２の電極
４  第１のワイヤ
５  第２のワイヤ
６  LEDチップ
７  蛍光層
８  透光性被覆材
９  Ｅｕ希土類錯体
１０  フッ素系若しくはシアノビフェニル系のネマティック相を備える液晶性化合物
１１  フッ素系ポリマー
１２  蛍光層の空隙
【図１】
2005223276.tif 000026
【図２】
2005223276.tif 000027
【図３】
2005223276.tif 000028